(57)【特許請求の範囲】
【請求項１】
分解温度が３９０〜４３０℃である感光性樹脂組成物（Ｉ）と，該分解温度より溶融温度が５０〜１００℃高いガラスフリット（II）と，黒色無機顔料（III）とを含んでなる，黒色顔料分散ガラスペーストであって，該感光性樹脂組成物（Ｉ）がアルカリ可溶性ポリマー，感光性モノマー及び光重合開始剤を含有するものであり，該黒色無機顔料の平均粒子径が０．１μｍ以上１μｍ未満であり，該アルカリ可溶性ポリマー１００重量部に対して，感光性モノマー１０〜１２０重量部，該光重合開始剤５〜８０重量部，該ガラスフリット（II）１０〜２００重量部，該黒色無機顔料（III）４０〜２５０重量部を，それぞれ含んでなり，該感光性モノマーが，次のもの：グリセロールジ(メタ)アクリレート，ネオペンチルグリコールジ(メタ)アクリレート，ポリプロピレングリコールジ(メタ)アクリレート，トリグリセロールジ(メタ)アクリレート，１，３−ブチレングリコールジ(メタ)アクリレート，エチレングリコールジ(メタ)アクリレート，ジエチレングリコールジ(メタ)アクリレート，ポリエチレングリコールジ(メタ)アクリレート，ジペンタエリスリトールペンタ(メタ)アクリレート，ジペンタエリスリトールヘキサ (メタ)アクリレート，ジペンタエリスリトールモノヒドロキシペンタ(メタ)アクリレート，ジトリメチロールプロパンテトラ(メタ)アクリレート，及びトリメチロールプロパントリ(メタ)アクリレートから選ばれるものである，黒色顔料分散ガラスペースト。
【請求項２】
該感光性樹脂組成物（Ｉ）が，酸価４５〜６５ｍｇＫＯＨ／ｇ，かつ水酸基価５〜１５ｍｇＫＯＨ／ｇのものである，請求項１の黒色顔料分散ガラスペースト。
【請求項３】
該ガラスフリット（II）の溶融温度が４４０〜５３０℃のものである，請求項１又は２の黒色顔料分散ガラスペースト。
【請求項４】
該ガラスフリット（II）が，Ｂｉ２Ｏ３を主成分とするか又はＰ２Ｏ５及びＢ２Ｏ３を主成分とするガラスフリットである，請求項１ないし３の何れかの黒色顔料分散ガラスペースト。
【請求項５】
該ガラスフリット（II）が，酸化物換算で，
Ｂｉ２Ｏ３・・・６０〜８０重量％
ＺｎＯ   ・・・・５〜１５重量％
Ｂ２Ｏ３  ・・・・０〜１０重量％
ＳｉＯ２ ・・・・０〜１０重量％
Ａｌ２Ｏ３・・・・０〜１０重量％
他成分   ・・・・０〜３５重量％
なる組成のものであるか，又は，
Ｐ２Ｏ５  ・・・２５〜３５重量％
Ａｌ２Ｏ３・・・１０〜２０重量％
Ｎa２Ｏ  ・・・・５〜１０重量％
Ｂ２Ｏ３   ・・・２５〜３５重量％
ＺｎＯ  ・・・・０〜５重量％
ＭｇＯ  ・・・・０〜５重量％
ＢａＯ  ・・・・５〜１０重量％
Ｆ２   ・・・・・０〜５重量％
その他成分・・・０〜３０重量％
なる組成のものである，請求項１ないし４の何れかの黒色顔料分散ガラスペースト。
【請求項６】
該黒色無機顔料（III）が，金属酸化物を含んでなるものである，請求項１ないし５の何れかの黒色顔料分散ガラスペースト。
【請求項７】
該金属酸化物が，酸化鉄，酸化コバルト，酸化クロム，酸化マンガン，酸化アルミニウムおよび酸化ニッケルからなる群より選ばれる一種以上のものである，請求項１ないし６の何れかの黒色顔料分散ガラスペースト。
【請求項８】
基板上に塗布された請求項１ないし７の何れかの黒色顔料分散ガラスペーストを焼成してなるものであり，且つ拡散反射率ＳＣＥ値が０．４０より小さいものであることを特徴とする，ブラックマトリクス。
【請求項９】
請求項１ないし７の何れかの黒色顔料分散ガラスペーストを基板に塗布するステップと，塗布された該ペーストを焼成するステップとを含んでなるディスプレイパネル用ブラックマトリクスの製造方法であって，焼成を，該黒色顔料分散ガラスペーストの成分である該感光性樹脂組成物（Ｉ）の分解温度より７０〜１２０℃高い温度にて行うことを特徴とする，拡散反射率ＳＣＥ値が０．４０以下のブラックマトリクスの製造方法。
【請求項１０】
焼成を，該ガラスフリット（II）の溶融温度より１０〜８０℃高い温度にて行うことを特徴とする，請求項９のブラックマトリクスの製造方法。
【発明の詳細な説明】
【技術分野】
【０００１】
本発明はプラズマディスプレイパネル（ＰＤＰ），液晶ディスプレイ（ＬＣＤ），電界放出ディスプレイ（ＦＥＤ），表面伝導型電子放出素子ディスプレイ（ＳＥＤ）等の各種のフラットディスプレイパネルのブラックマトリクス形成に用いることができる，黒色顔料分散ガラスペーストおよび該黒色顔料分散ガラスペーストを用いて形成されたブラックマトリクス，並びにそのようなブラックマトリクスの製造法に関する。
【背景技術】
【０００２】
ブラックマトリクスは，フラットディスプレイパネルに設けられる赤（Ｒ），緑（Ｇ）及び青（Ｂ）のフィルター又は蛍光体の各々を取囲んで格子状に形成された黒色層であるが，これは，個々のカラーフィルター又は蛍光体の間を黒色領域で隔てることで，隣り合ったカラーフィルター同士又は蛍光体同士の境界付近での混色を防止し，それによりディスプレイ画像のコントラストを保つという機能を有する。従って，鮮明な画像を得るには，ブラックマトリクスの「黒色度」が良好であることが必要である。
【０００３】
含有させる黒色顔料として遮光性の高いものを用いればブラックマトリクスの「黒色度」を向上させることができる，という観点から，カーボンブラックを配合した黒色顔料分散ガラスペーストの利用が報告されている（例えば，特許文献１参照）。しかしながら，カーボンブラックは焼成工程においてで分解され易く，耐熱性の点で利用が難しいという問題がある。更には，カーボンブラックは光学濃度が低いため，ブラックマトリクスに求められる黒色度を達成するには厚膜のブラックマトリクスを形成することが必要となり，それによりブラックマトリクス表面に凸凹が生じ易くなるという問題もある。
【０００４】
これに対し，金属酸化物を含有成分とする黒色無機顔料を用いてブラックマトリクスを形成する技術も一般に知られており，例えば，黒色無機顔料を用いてガラスの軟化温度と焼成温度との関係を調整してブラックマトリクスを含んだカラーフィルターを作成する方法が報告されている（例えば，特許文献２参照）。しかしながら，この方法の場合，製造に用いる顔料分散ガラスペースト中の樹脂・感光性モノマーなどの有機成分との関係如何では，得られるブラックマトリクスの黒色度が顕著に低下するという問題がある。
【０００５】
このように，これまでブラックマトリクスの黒色度を高めるための工夫がなされているが，結果は不十分なものであり，より優れた黒色度を一層確実に達成するための方法が求められている。
【特許文献１】特開昭６２−９３０１号公報
【特許文献２】特開平１０−７４４４９号公報
【発明の開示】
【発明が解決しようとする課題】
【０００６】
上記背景のもとで，本発明の第一の目的は，薄い膜厚でも優れた黒色度を与えるブラックマトリクスを形成することのできる黒色顔料分散ガラスペーストを提供することである。
【０００７】
本発明の第二の目的は，そのような黒色顔料分散ガラスペーストを用いた，優れた黒色度を有するブラックマトリクスを提供することである。
【０００８】
ブラックマトリクスは，ガラスフリットと黒色顔料及び感光性モノマーよりなるペーストの基材への塗布，フォトマスクを通した感光によるパターン形成，及び結合剤として機能する樹脂との混合物よりなるペーストの基材への塗布，フォトリソグラフィー及びそれに続く処理による格子状パターン形成，及びその焼成により形成される。本発明者は，ブラックマトリクスの作成における焼成工程で，予想外にも，樹脂の分解温度とガラスフリットの溶融温度との相関関係が，「黒色度」に優れたブラックマトリクスを形成する上で極めて重要な因子であることを見出した。本発明は当該知見に基づき検討を加えて完成させたものである。
【課題を解決するための手段】
【０００９】
すなわち，本発明は以下を提供する。
１．分解温度が３９０〜４３０℃である感光性樹脂組成物（Ｉ）と，該分解温度より溶融温度が５０〜１００℃高いガラスフリット（II）と，黒色無機顔料（III）とを含んでなる，黒色顔料分散ガラスペースト。
２．該感光性樹脂組成物（Ｉ）がアルカリ可溶性ポリマー，感光性モノマー及び光重合開始剤を含有するものである，上記１の黒色顔料分散ガラスペースト。
３．該感光性樹脂組成物（Ｉ）が，酸価４５〜６５ｍｇＫＯＨ／ｇ，かつ水酸基価５〜１５ｍｇＫＯＨ／ｇのものである，上記１又は２の黒色顔料分散ガラスペースト。
４．該ガラスフリット（II）の溶融温度が４４０〜５３０℃のものである，上記１ないし３の何れかの黒色顔料分散ガラスペースト。
５．該アルカリ可溶性ポリマー１００重量部に対して，感光性モノマー１０〜１２０重量部，該光重合開始剤５〜８０重量部，該ガラスフリット（II）１０〜２００重量部，該黒色無機顔料（III）４０〜２５０重量部を，それぞれ含んでなるものである，上記１ないし４の何れかの黒色顔料分散ガラスペースト。
６．該ガラスフリット（II）が，Ｂｉ2Ｏ3を主成分とするか又はＰ2Ｏ5及びＢ2Ｏ3を主成分とするガラスフリットである，上記１ないし５の何れかの黒色顔料分散ガラスペースト。
７．該ガラスフリット（II）が，酸化物換算で，
Ｂｉ2Ｏ3・・・６０〜８０重量％
ＺｎＯ   ・・・・５〜１５重量％
Ｂ2Ｏ3  ・・・・０〜１０重量％
ＳｉＯ2 ・・・・０〜１０重量％
Ａｌ2Ｏ3・・・・０〜１０重量％
他成分   ・・・・０〜３５重量％
なる組成のものであるか，又は，
Ｐ2Ｏ5  ・・・２５〜３５重量％
Ａｌ2Ｏ3・・・１０〜２０重量％
Ｎa2Ｏ  ・・・・５〜１０重量％
Ｂ2Ｏ3  ・・・２５〜３５重量％
ＺｎＯ  ・・・・０〜５重量％
ＭｇＯ  ・・・・０〜５重量％
ＢａＯ  ・・・・５〜１０重量％
Ｆ2   ・・・・・０〜５重量％
その他成分・・・０〜３０重量％
なる組成のものである，上記ないし６の何れかの黒色顔料分散ガラスペースト。
８．該黒色無機顔料（III）が，金属酸化物を含んでなるものである，上記１ないし８の何れかの黒色顔料分散ガラスペースト。
９．該金属酸化物が，酸化鉄，酸化コバルト，酸化クロム，酸化マンガン，酸化アルミニウムおよび酸化ニッケルからなる群より選ばれる一種以上のものである，上記１ないし８の何れかの黒色顔料分散ガラスペースト。
１０．基板上に塗布された上記１ないし９の何れかの黒色顔料分散ガラスペーストを焼成してなるものであり，且つ拡散反射率ＳＣＥ値が０．４０より小さいものであることを特徴とする，ブラックマトリクス。
１１．上記１ないし９の何れかの黒色顔料分散ガラスペーストを基板に塗布するステップと，塗布された該ペーストを焼成するステップとを含んでなるディスプレイパネル用ブラックマトリクスの製造方法であって，焼成を，該黒色顔料分散ガラスペーストの成分である該感光性樹脂組成物（Ｉ）の分解温度より７０〜１２０℃高い温度にて行うことを特徴とする，拡散反射率ＳＣＥ値が０．４０以下のブラックマトリクスの製造方法。
１２．焼成を，該ガラスフリット（II）の溶融温度より１０〜８０℃高い温度にて行うことを特徴とする，上記１１のブラックマトリクスの製造方法。
【発明の効果】
【００１０】
上記構成になる本発明は，優れた黒色度を有するブラックマトリクスを得ることを可能にする。
【発明を実施するための最良の形態】
【００１１】
本発明において，ブラックマトリクスの「黒色度」の評価は，画像のコントラストの実際的良否に即した有用な基準として，ブラックマトリクスに当てた光の乱反射の指標である拡散反射率「ＳＣＥ値」を用いる。ＳＣＥ値が低い程「黒色度」は優れる。
【００１２】
本発明において，感光性樹脂組成物（Ｉ）は，アルカリ可溶性ポリマー，感光性モノマー，及び光重合開始剤を含んでなるものである。ここに，感光性樹脂組成物（Ｉ）の分解温度は，ブラックマトリクスの「黒色度」に大きな影響を及ぼすものである。すなわち，感光性樹脂組成物（Ｉ）は，ガラスフリット（II），黒色顔料粉末（III）及び基板の精密な接合のためのバインダー機能を果たすべきものであるが，その分解温度が３９０℃より低い場合には，当該機能を十分に果たさないという不具合が生じ易い。また感光性樹脂組成物（Ｉ）の分解温度が４３０℃より高い場合には，「黒色度」が十分達成できないという不具合が生じ易い。従って，感光性樹脂組成物（Ｉ）の分解温度は，３９０〜４３０℃であることが好ましく，４００〜４２０℃であることがより好ましい。ここに，「感光性樹脂組成物（Ｉ）の分解温度」とは，示差熱・熱重量同時測定（ＴＧ／ＤＴＡ測定）において，昇温速度１０℃分において，感光性樹脂組成物（Ｉ）の重量が，測定前の重量に対して９７％以上減少した時点の温度をいう。
【００１３】
ガラスフリット（II）の溶融温度は，感光性樹脂組成物（Ｉ）の分解温度よりも５０〜１００℃高いことが好ましく，５０〜８０℃高いことがより好ましい。これは，ガラスフリット（III）の溶融温度と感光性樹脂組成物（Ｉ）の分解温度との差が５０℃より小さい場合には，作製されるブラックマトリックスの「黒色度」が不足し易くなり，逆に，温度差が１００℃より大きい場合には，ガラスフリット，黒色顔料粉末，及び基板間の接合の密接度が損なわれる傾向が生じるからである。
【００１４】
上記において，ガラスフリット（II）の溶融温度は，好ましくは４４０〜５３０℃，より好ましくは４５０〜５００℃の範囲である。
【００１５】
黒色顔料分散ガラスペーストの現像性，すなわちフォトマスクを通して当該ペーストを感光させた後，照射を受けなかった部分のみを選択的に溶解除去して目的どおりのパターンを基板上に残すという性能のためには，感光性樹脂組成物（Ｉ）の酸価および水酸基価が重要である。この観点から，感光性樹脂組成物（Ｉ）は，好ましくは酸価４５〜６５ｍｇＫＯＨ／ｇ，かつ，水酸基価５〜１５ｍｇＫＯＨ／ｇであり，更に好ましくは，酸価５０〜６０ｍｇＫＯＨ／ｇ，かつ，水酸基価７〜１０ｍｇＫＯＨ／ｇである。
【００１６】
焼成工程における樹脂成分の結合剤としての機能及びその分解挙動を良好に保ってブラックマトリクスの高い「黒色度」を安定して提供するためには，黒色顔料分散ガラスペースト中の感光性樹脂組成物（Ｉ）を構成するアルカリ可溶性ポリマーと感光性モノマーとの重量比率は，低すぎても高すぎても不利となる。当該非率は，アルカリ可溶性ポリマー１００重量部に対して感光性モノマー量を１５〜２００重量部とするのが好ましく，１５〜８０重量部とするのがより好ましく，２０〜５０重量部とするのが特に好ましい。
【００１７】
更に，本発明の黒色顔料分散ガラスペーストは，アルカリ可溶性ポリマー１００重量部に対して，感光性モノマーを，好ましくは１０〜１２０重量部，より好ましくは１０〜８０重量部，更に好ましくは１５〜５０重量部，光重合開始剤を，好ましくは５〜８０重量部，より好ましくは１０〜６０重量部，更に好ましくは１５〜４０重量部，ガラスフリット（II）を，好ましくは１０〜２００重量部，より好ましくは１５〜１５０重量部，更に好ましくは１５〜１２０重量部，黒色無機顔料（III）を，好ましくは４０〜２５０重量部，より好ましくは６０〜２００重量部，更に好ましくは６０〜１５０重量部，特に好ましくは６０〜１２０重量部の組成比率で含むものとすることができる。これら以外の成分として，有機溶媒，分散剤などが含まれてもよい。
【００１８】
アルカリ可溶性ポリマーとしては，炭素−炭素二重結合を有する重合性化合物を用いて製造されるポリマーなどが挙げられる。アルカリ可溶性を付与する構造部分を含んだそのようなポリマーであればよく，それ以外には特に限定されず，公知のポリマーから適宜選択してよい。アルカリ可溶性を付与する構造部分となるモノマーとしては，例えば，酸性置換基を有するモノマーが挙げられる。
【００１９】
上記モノマーの好ましい例としては，限定されるものではないが，（メタ）アクリル酸，パラヒドロキシスチレン，スチレンスルホン酸が挙げられ，これらのうちでは，現像性の点から（メタ）アクリル酸が特に好ましい。また，アルカリ可溶性を付与する構造部分となる別のモノマーとしては，エポキシ環又はオキセタン環を備え炭素−炭素二重結合を有する重合性化合物が挙げられる。そのようなモノマーの好ましい例としては，限定されるものではないが，グリシジル（メタ）アクリレート等のエポキシ環含有（メタ）アクリレート，オキセタン環含有化合物としては，例えば，メタクリル酸（３−エチル−３−オキセタニル）メチル等のオキセタン環含有（メタ）アクリレートが挙げられる。
【００２０】
アルカリ可溶性ポリマーの製造には，上記のアルカリ可溶性を付与するモノマーに加えて，例えば，（メタ）アクリ酸エステル系のモノマーを使用することができる。その具体例としては，限定されるものではないが，メチル（メタ）アクリレート，エチル（メタ）アクリレート，ステアリル（メタ）アクリレート，シクロヘキシル（メタ）アクリレート，イソボニル（メタ）アクリレート，フェノキシエチル（メタ）アクリレート，アリル（メタ）アクリレート，グリシジル（メタ）アクリレート，２−ヒドロキシエチル（メタ）アクリレート，２−ヒドロキシプロピル（メタ）アクリレート，メトキシエチレングリコール（メタ）アクリレート，トリフルオロエチル（メタ）アクリレート，ジメチルアミノエチル（メタ）アクリレートが挙げられる。
【００２１】
また，（メタ）アクリル酸エステル系以外のモノマーとしては，炭素−炭素二重結合を有する重合性の化合物を適宜使用できる。例えば，スチレン，ヒドロキシメチルスチレンなどのスチレン系モノマー，その他に（メタ）アクリルアミド，１−ビニル−２−ピロリドンなどが挙げられるが，これらに限定されない。
【００２２】
アルカリ可溶性ポリマーは，焼成工程における樹脂残分の削減や現像性などの観点から，重量平均分子量が２,０００〜５００,０００であることが好ましく，５,０００〜５０,０００であることがより好ましい。
【００２３】
アルカリ可溶性ポリマーは，現像性や樹脂硬化性の観点から，ポリマー固形分の二重結合当量が５０〜３０００であることが好ましく，３００〜１２００であることがより好ましい。
【００２４】
アルカリ可溶性ポリマーは，好ましくは酸価５０〜１５０ｍｇＫＯＨ／ｇ，より好ましくは酸価６０〜１２０ｍｇＫＯＨ／ｇのものである。
【００２５】
感光性モノマーとしては，二官能モノマー以上の多官能モノマーが挙げられ，感光性モノマーである限りそれ以外には特に限定されない。
【００２６】
感光性二官能モノマーとしては，限定されるものではないが，グリセロールジ(メタ)アクリレート，ネオペンチルグリコールジ(メタ)アクリレート，ポリプロピレングリコールジ(メタ)アクリレート，トリグリセロールジ(メタ)アクリレート，１，３−ブチレングリコールジ(メタ)アクリレート，エチレングリコールジ(メタ)アクリレート，ジエチレングリコールジ(メタ)アクリレート，ポリエチレングリコールジ(メタ)アクリレートが挙げられる。
【００２７】
感光性の三官能以上の多官能モノマーとしては，限定されるものではないが，ジペンタエリスリトールペンタ(メタ)アクリレート，ジペンタエリスリトールヘキサ (メタ)アクリレート，ジペンタエリスリトールモノヒドロキシペンタ(メタ)アクリレート，ジトリメチロールプロパンテトラ(メタ)アクリレート，トリメチロールプロパントリ(メタ)アクリレート，ジペンタエリスリトールペンタ(メタ)アクリレートとジペンタエリスリトールヘキサ (メタ)アクリレートの混合物（商品名：アロニックスＭ-４０２，東亜合成社製）が挙げられる。
【００２８】
これらの感光性モノマーは，何れかを単独で用いてもよく，２種以上を併用してもよい。また，これらの感光性モノマーのうちでは，現像性や樹脂硬化性が良好であるという観点から，三官能以上の多官能モノマーが好ましく，例えば，ジペンタエリスリトールペンタ(メタ)アクリレート，ジペンタエリスリトールヘキサ (メタ)アクリレート，ジペンタエリスリトールペンタ(メタ)アクリレートとジペンタエリスリトールヘキサ (メタ)アクリレートの混合物がより好ましい。
【００２９】
光重合開始剤としては，特に限定はされないが，例えば，以下のものが挙げられる。すなわち，アゾビスイソブチロニトリル，ジエトキシアセトフェノン，ベンゾフェノン，ｏ−ベンゾイル安息香酸メチル，４−フェニルベンゾフェノン，２−イソプロピルチオキサントン，１−［９−エチル−６−（２−メチルベンゾイル）−９Ｈ−カルバゾール−３−イル］−ビシクロヘプチル−１−オンオキシム−Ｏ−アセタート，１．２−オクタンジオン，１−［４−（フェニルチオ）−２−（０−ベンゾイルオキシム）］（イルガキュアＯＸＥ−０１：チバ・スペシャルティ・ケミカルズ製）や，エタノン，１−［９−エチル−６−（２−メチルベンゾイル）−９Ｈ−カルバゾール−３−イル］−１−（０−アセチルオキシム）（イルガキュアＯＸＥ−０２：チバ・スペシャルティ・ケミカルズ製），２−メチル−１−［４−（メチルチオ）フェニル］−２−モルフォリノプロパン−１−オン（イルガキュア９０７：チバ・スペシャルティ・ケミカルズ製），２−ベンジル−２−ジメチルアミノ−１−（４−モルフォリノフェニル）−ブタノン−１（イルガキュア３６９：チバ・スペシャルティ・ケミカルズ製）が挙げられる。
【００３０】
更に，２，４，６−トリメチルベンゾイルジフェニルホスフィンオキサイド，２，２’−ビス（ｏ−クロロフェニル）−４，４’，５，５’−テトラフェニル−１，２’−ビイミダゾール，フェニルグリオキシル酸メチルなどの重合開始化合物，４−ヒドロキシフェニルジメチルスルホニウムｐ−トルエンスルホネート，ジフェニルヨードニウムヘキサフルオロアンチモネートなどのオニウム塩類などの酸発生剤等を用いることができる。
【００３１】
これらの光重合開始剤は，二種以上を併用して用いることができる。特に，１−［４−（フェニルチオ）−２−（０−ベンゾイルオキシム）］（イルガキュアＯＸＥ−０１：チバ・スペシャルティ・ケミカルズ製）や，１−［９−エチル−６−（２−メチルベンゾイル）−９Ｈ−カルバゾール−３−イル］−１−（０−アセチルオキシム）（イルガキュアＯＸＥ−０２：チバ・スペシャルティ・ケミカルズ製）を単独又は他の光重合開始剤と併用した場合には，深層部まで硬化可能であるという点から良好である。
【００３２】
ガラスフリット（II）としては，Ｂｉ2Ｏ3を主成分（すなわち，他の何れの成分よりも高い比率で含有される成分）とし更にＺｎＯも必須成分として含むものであるビスマス系ガラスフリットや，Ｐ2Ｏ5を及びＢ2Ｏ3を主成分とし更にＡｌ2Ｏ3及びＮａ2Ｏも必須成分として含むものであるリン酸系ガラスフリット，ＰｂＯを主成分とし更にＢ2Ｏ3及びＳｉＯ2も必須成分として含むものである酸化鉛系ガラスフリット等が挙げられるが，これらに限定されない。
【００３３】
好ましい成分比率として，酸化物換算で，例えば：
Ｂｉ2Ｏ3・・・６０〜８０重量％
ＺｎＯ   ・・・・５〜１５重量％
Ｂ2Ｏ3  ・・・・０〜１０重量％
ＳｉＯ2 ・・・・０〜１０重量％
Ａｌ2Ｏ3・・・・０〜１０重量％
他成分   ・・・・０〜３５重量％
なる組成のビスマス系ガラスフリットが挙げられる。
【００３４】
また：
Ｐ2Ｏ5  ・・・２５〜３５重量％
Ａｌ2Ｏ3・・・１０〜２０重量％
Ｎa2Ｏ  ・・・・５〜１０重量％
Ｂ2Ｏ3  ・・・２５〜３５重量％
ＺｎＯ  ・・・・０〜５重量％
ＭｇＯ  ・・・・０〜５重量％
ＢａＯ  ・・・・５〜１０重量％
Ｆ2   ・・・・・０〜５重量％
その他成分・・・０〜３０重量％
なる組成のリン酸系ガラスフリットも挙げられる。
【００３５】
ガラスフリット（II）は，平均粒径が，１．０〜１０．０μｍのものが好ましく，２．０〜５．０μｍのものがより好ましい。これは，ガラスフリット（II）の平均粒径が１０．０μｍより大きい場合には，良好な「黒色度」を得難くなる可能性があり，１．０μｍより小さい場合には，粒子の分散安定性が低下する可能性があるためである。
【００３６】
黒色無機顔料（III）としては，耐熱性が優れ，焼成工程において変色が少ないものが望ましい。例えば，カーボンブラックは汎用の黒色顔料であるが，一般に耐熱性が悪く，分解し易いため，金属酸化物を含んでなる黒色無機顔料を用いることが好ましい。そのような黒色無機顔料としては種々のものが知られており，それらを適宜使用してよい。本発明に特に適した黒色無機顔料（III）としては，酸化鉄，酸化コバルト，酸化クロム，酸化マンガン，酸化アルミニウムおよび酸化ニッケルからなる群より選ばれる一種以上の黒色無機顔料よりなるものが挙げられる。より具体的には，例えば，酸化鉄・酸化クロム・酸化アルミニウムの混合物，酸化鉄・酸化クロム・酸化ニッケル・酸化コバルトの混合物，酸化鉄・酸化クロム・酸化コバルト・酸化アルミニウムの混合物，酸化鉄・酸化マンガンの混合物および，前記各混合物を主成分として含有する黒色無機顔料が挙げられる。
【００３７】
上記のうち，酸化鉄，酸化マンガンの混合物やその混合物を主成分として含有する黒色無機顔料が，特に好ましく用いられる。また，これらの黒色無機顔料は，何れかを単独で用いてもよく，二種類以上を併せて用いてもよい。
【００３８】
黒色無機顔料（III）は，平均粒子径が０．１〜２．０μｍのものが好ましく，０．２〜１．５μｍのものがより好ましい。これは，平均粒子径が０．１μｍより小さい場合には，分散不良が起こる可能性があり，２．０μｍより大きい場合には，良好な「黒色度」を得難くなる可能性があるためである。
【００３９】
また，本発明の黒色顔料分散ガラスペースト組成物には，有機溶媒が含まれていてもよい。有機溶媒としては，例えば，メチルアルコール，ｎ−ブチルアルコール，Ｎ−メチルピロリドン，ε−カプロラクタム，エチレングリコール，エチレングリコールモノメチルエーテル，エチレングリコールモノメチルエーテルアセテート，ジエチレングリコールモノエチルエーテル，プロピレングリコールモノメチルエーテル，プロピレングリコールモノエチルエーテル，ジプロピレングリコールモノメチルエーテル，ジエチレングリコールジメチルエーテル，テトラヒドロピラン，ジオキサン，１，２，６−ヘキサントリオール，１，２−プロパンジオール，Ｎ，Ｎ−ジメチルエタノールアミン，Ｎ，Ｎ−ジエチルエタノールアミン，Ｎ−エチルモルホリン，テルピネオール，乳酸エチルが挙げられる。これらのうち，特に，ジプロピレングリコールモノメチルエーテル，テルピネオールが，組成物との相溶性がよく，また焼成工程における拡散が穏やかになり，ブラックマトリクスのパターン形成を良好にするのに有利であるという観点から好ましい。
【００４０】
本発明のブラックマトリクスは，本発明の黒色顔料分散ガラスペーストを基板上に塗布し，これに対してフォトリソグラフィーを行って所定のパターン形成をした後，焼成することにより製造することができる。本発明により，ＳＣＥ値」が０．４以下の，「黒色度」の非常に優れたブラックマトリクスを得ることができ，これは従来の実用的な黒色度のＳＣＥ値約０．６に比して２／３以下という低い値である。こうして得られる，「黒色度」の優れたブラックマトリクスは，ディスプレイパネルの高コントラスト化に寄与する。
【００４１】
本発明のブラックマトリクスは，以下の方法で製造することが可能である。
【００４２】
〔黒色顔料分散ガラスペースト組成物塗布工程〕
ガラス基板，または電極が形成されたガラス基板に本発明の黒色顔料分散ガラスペーストを塗布する。ガラス基板表面とペーストとの密着性を向上させるために，ガラス基板表面にシランカップリング剤を予め塗布しておいてもよい。本発明の黒色顔料分散ガラスペーストの塗布は，ロールコーターやバーコーター等で行うことができる。塗布後，室温にて数日間放置するか，または温風ヒーターにて数分から数時間乾燥させる。光硬化性及び良好な「黒色度」を得るためには，乾燥膜厚の厚みは，通常，１．０〜５．０μｍとするのが好ましく，２．０〜３．０μｍとするのがより好ましい。
【００４３】
〔露光工程〕
上記に従って本発明の黒色顔料分散ガラスペーストを塗布し乾燥した基板を，パターンマスクを介して露光させる。露光には紫外線，エキシマーレーザー光などを用いることができる。照射光量は，通常，２０〜３０００ｍＪ／ｃｍ２の範囲である。
【００４４】
〔現像工程〕
前記の露光処理した基板を現像液に浸漬するか，又はこれを基板にスプレーすることにより現像を行う。現像液としては，アルカリ性の水溶液，例えば，水酸化カリウムなどのアルカリ金属水酸化物，アルカリ金属炭酸塩の水溶液，又はジエタノールアミンなどの有機アミンの水溶液を用いることができる。
【００４５】
〔焼成工程〕
前記の現像処理した基板を焼成する。焼成は，黒色顔料分散ガラスペーストから無機物以外を分解・揮散させて除去すると共に，フリットガラスを溶融させ，黒色顔料と均質一体化するために行われる。焼成温度は，製造工程におけるエネルギー効率を考慮して，通常，好ましくは４００〜６００℃，より好ましくは，４５０〜５５０℃であるが，これに限定されない。
【００４６】
特に良好な「黒色度」のブラックマトリクスを得るために，焼成は，感光性樹脂組成物（Ｉ）の分解温度の上方７０〜１２０℃の範囲内の温度で行うことが好ましく，分解温度の上方８０〜１１０℃の範囲内の温度で行うことがより好ましい。逆に，焼成温度が予め決められている場合には，感光性樹脂組成物（Ｉ）は，その分解温度が，焼成温度の下方７０〜１２０℃の範囲内の温度となるように調製することが好ましく，焼成温度の下方８０〜１１０℃の範囲内の温度となるように調製することがより好ましい。
【００４７】
また特に良好な「黒色度」のブラックマトリクスを得るためには，焼成は，ガラスフリット（II）の溶融温度の上方１０〜８０℃の範囲内の温度で行うことが好ましく，溶融温度の上方２０〜７０℃の範囲内で行うことがより好ましく，溶融温度の上方２０〜４０であることが特に好ましい。逆に，焼成温度が予め決められている場合には，ガラスフリット（II）は，その溶融温度が，焼成温度の下方１０〜８０℃の範囲内の温度となるように調製するのが好ましく，焼成温度の下方２０〜７０℃の範囲内の温度となるように調製することがより好ましく，焼成温度の下方２０〜４０℃の範囲内の温度となるように調製することが特に好ましい。
【実施例】
【００４８】
以下，実施例および比較例により本発明について具体的に記載するが，本発明はこれらの例により限定されるものではない。
【００４９】
〔実施例１〕    
＜ガラスフリットの作成＞
ビスマス系ガラスフリット(Ａ)：
ガラス組成（重量％）：Ｂｉ2Ｏ3：６０〜８０％，ＺｎＯ：５〜１５％，Ｂ2Ｏ3：０〜１０％，ＳｉＯ2：０〜１０％，Ａｌ2Ｏ3：０〜１０％
溶融温度：４７０℃
のガラスをジェットミルで粉砕して，平均粒径０．５〜４μｍのビスマス系ガラスフリット（Ａ）を得た。
【００５０】
＜ガラスフリットの溶融温度の測定＞
ガラスフリットの溶融温度は，ＴＧ／ＤＴＡを用いて常法により測定し、測定温度２０〜６００℃（昇温速度：１０℃/分）、溶融温度は測定チャートのＤＴＡ曲線の変曲点として得ることができる。
【００５１】
＜アルカリ可溶性ポリマー（i）の作成＞
温度計，攪拌機，滴下ロート，及び還流冷却器を備えたフラスコに，メタクリル酸２６ｇ，メタクリル酸メチル７０ｇ，ジエチレングリコールモノブチルエーテル１５０ｇを加え，８０℃まで加熱し，開始剤としてアゾビスイソブチロニトリル５ｇを加え，窒素雰囲気下，８時間重合させた。次いでこれにグリシジルメタクリレート１５ｇ，トリフェニルホスフィン０．１ｇを加え，８０℃で２４時間反応させた。冷却後，アルカリ可溶性ポリマー（i）の溶液２５０ｇ（アルカリ可溶性ポリマー１００ｇを含有）を得た。このアルカリ可溶性ポリマー（i）は，酸価１００ｍgＫＯＨ／ｇ，重量平均分子量１５，０００で（ＧＰＣにて測定），二重結合当量１，０００であった。
【００５２】
＜黒色顔料・ガラス・ポリマー混合物の作成＞
酸化鉄及び酸化マンガンを主成分として含有する黒色無機顔料（平均粒子径：５００ｎｍ）９３ｇ，上記で製造したアルカリ可溶性ポリマー(i)溶液２５０ｇ（アルカリ可溶性ポリマー１００ｇを含有する）及びジエチレングリコールモノブチルエーテル５０ｇをディスパーにて混合し，さらに上記ビスマス系ガラスフリット(Ａ)２３ｇを加えて混合することにより前処理液を得た。この前処理液を３本ロールロールミルにて４時間分散させ，グラインドゲージにて４μｍ以上の粒がないことを確認し，黒色顔料・ガラス・ポリマー混合物５１６ｇを得た。
【００５３】
＜黒色顔料分散ガラスペーストの作成＞
上記黒色顔料・ガラス・ポリマー混合物５１６ｇに，アロニックスＭ-４０２〔ジペンタエリスリトールペンタ(メタ)アクリレートとジペンタエリスリトールヘキサ (メタ)アクリレートの混合物，東亜合成社製〕３３ｇ，及び光重合開始剤としてイルガキュアＯＸＥ−０２の２１ｇを加え，ディスパーで２４時間撹拌し，黒色顔料分散ガラスペースト５７０ｇを得た。その組成比は次のとおりである。
【００５４】
アルカリ可溶性ポリマー（i）   ・・・・・・・・・・１００重量部
アロニックスＭ−４０２  ・・・・・・・・・・・・・・３３重量部
イルガキュアＯＸＥ−０２  ・・・・・・・・・・・・・２１重量部
ビスマス系ガラスフリット(Ａ)  ・・・・・・・・・・・２３重量部
酸化鉄，酸化マンガンを主成分とする黒色無機顔料  ・・９３重量部
【００５５】
＜感光性樹脂組成物（Ｉ）の分解温度の測定＞
感光性樹脂組成物（Ｉ）の分解温度（ＴＧチャートの感光性樹脂組成物（Ｉ）の重量が，測定前の重量に対して９７％以上減少した時点の温度）はＴＧ／ＤＴＡを用いて測定した。すなわち次の組成よりなる混合物，
アルカリ可溶性ポリマー（i）   ・・・１００重量部
アロニックスＭ−４０２  ・・・・・・・３３重量部
イルガキュアＯＸＥ−０２  ・・・・・・２１重量部
について，示差走査熱量測定を行った。
装置として「ＤＳＣ６２００」，「ＴＧ/ＤＴＡ６２００」(セイコーインスツルメンツ社製)を用い，測定温度２０〜６００℃（昇温速度：１０℃/分），Ｎ2雰囲気の測定環境で，常法により操作した。その結果，分解温度は４１０℃であった。
【００５６】
＜感光性樹脂組成物（Ｉ）の酸化及び水酸基価＞
感光性樹脂組成物（Ｉ）の酸化及び水酸基価を常法により測定した。その結果，酸化５５ｍｇＫＯＨ／ｇ，水酸基価７ｍｇＫＯＨ／ｇであった。
【００５７】
＜黒色度の評価＞
黒色顔料分散ガラスペースト組成物を，１０ｃｍ×１０ｃｍのナトリウムガラス基板上に，乾燥膜厚２〜３μｍとなるようにスクリーンにて印刷により塗布し，温風機にて８０℃，３０分乾燥させた。露光機（オーク製作所製  ＨＭＷ−６６１−Ｆ）を用いて，紫外光を全面に６００ｍＪ／ｍ2照射した。照射後の基板を電熱炉中５００℃にて焼成した。膜厚は２．５μｍであった。基板上に形成された膜の拡散反射率（ＳＣＥ値）を，下記の方法に従って測定したところ，ＳＣＥ値０．２５であった。
【００５８】
＜拡散反射率の測定＞ 
焼成して形成した基板上の膜を裏側にして，ガラス面側から、分光測色計（コニカミノルタ製：ＣＭ-２６００ｄ）により、ＳＣＥ値を測定した。
【００５９】
＜パターン形成評価＞
黒色顔料分散ガラスペースト組成物をガラス基板上に乾燥膜厚２〜３μｍとなるように塗布し，温風機にて５０℃，１２０分乾燥させた。パターンマスクを介し露光機を用いて，紫外光を７００ｍＪ／ｍ2照射した。照射後，現像液（０．５重量％の炭酸ナトリウム水溶液）に浸漬してパターンを形成した。処理後の基板を，電熱炉中５００℃にて焼成したところ，退色，剥がれ，削れ部位等の不良を伴わない露光部分と，樹脂残渣が観測されない未露光部分とからなる，良好なブラックマトリクスパターンが得られた。
【００６０】
＜現像幅の評価＞
現像幅の評価については、下記の基準に基づいて評価を行った。
黒色顔料分散ガラスペースト組成物をガラス基板上に乾燥膜厚２〜３μｍとなるように塗布し，温風機にて５０℃，１２０分乾燥させた。パターンマスクを介し露光機を用いて，紫外光を７００ｍＪ／ｍ2照射した。照射後，現像液（０．５重量％の炭酸ナトリウム水溶液）に浸漬してパターンを形成した。未露光領域に残査が全く確認されなくなってから、露光領域に削れ部位が発生するまでの時間（現像幅）を測定した。
【００６１】
○：削れ部位が発生するまでの時間が３０秒より長い
△：削れ部位が発生するまでの時間が５〜３０秒
×：削れ部位が発生するまでの時間が５秒より短い
【００６２】
＜焼成前密着性の評価＞
黒色顔料分散ガラスペースト組成物をガラス基板上に乾燥膜厚２〜３μｍとなるように塗布し，温風機にて５０℃，１２０分乾燥させた。パターンマスクを介し露光機を用いて，紫外光を７００ｍＪ／ｍ2照射した。照射後，現像液（０．５重量％の炭酸ナトリウム水溶液）に浸漬してパターンを形成した。処理後の基板を乾燥させた後、剥がれの有無を目視で観察し記録した。以下の基準に従って評価した結果を表に示す。
△：剥がれ部位が有る
○：剥がれ部位が無い
【００６３】
＜焼成後密着性の評価＞
黒色顔料分散ガラスペースト組成物を，１０ｃｍ×１０ｃｍのナトリウムガラス基板上に，乾燥膜厚２〜３μｍとなるようにスクリーンにて印刷により塗布し，温風機にて８０℃，３０分乾燥させた。露光機（オーク製作所製  ＨＭＷ−６６１−Ｆ）を用いて，紫外光を全面に６００ｍＪ／ｍ2照射した。照射後の基板を電熱炉中５００℃にて焼成した。膜厚は２．５μｍであった。
焼成後の基板の表面を爪で一定の力をかけて擦り、傷発生の有無を目視で観察し記録した。以下の基準に従って評価した結果を表に示す。
△：大きな傷が有る
○：性能上無視できるが小さな傷が有る 
◎：全く傷無し
【００６４】
〔実施例２〕  
ガラスフリットとして，下記のリン酸系ガラスフリット(Ｂ) を使用した以外は，実施例１と同様に実施した。
リン酸系ガラスフリット（Ｂ）：
ガラス組成：Ｐ2Ｏ5：２５〜３５％，Ｂ2Ｏ3：２５〜３５％，Ａｌ2Ｏ3：１０〜２０％，ＺｎＯ：０〜５％，ＭｇＯ：０〜５％，ＢａＯ：５〜１０％，Ｎａ2Ｏ：５〜１０％，Ｆ2：０〜５％
溶融温度：４７２℃
平均粒径：０．５〜４μｍ（ジェットミル粉砕）
これを用いて調製した黒色顔料分散ガラスペーストをガラス基板上に焼成して形成された膜の拡散反射率はＳＣＥ値０．２０であった。
【００６５】
〔実施例３〕
アルカリ可溶性ポリマーとして，次のアルカリ可溶性ポリマー（ii）を使用した以外は，実施例１と同様に実施した。
アルカリ可溶性ポリマー（ii）の製造：
メタクリル酸３５ｇ，メタクリル酸メチル７１ｇ，プロピレングリコールモノメチルエーテル１２０ｇ，α−テルピネオール３０ｇ，アゾビスイソブチロニトリル５ｇ，グリシジルメタクリレート１４ｇ，トリフェニルホスフィン０．１ｇを用いて，実施例１と同様の操作を経てアルカリ可溶性ポリマー（ii）の溶液２４０ｇを得た。このアルカリ可溶性ポリマー（ii）は，酸価１２０ｍgＫＯＨ／ｇ，重量平均分子量２０，０００（ＧＰＣにて測定），二重結合当量４００であった。
これを用いて調製した感光性樹脂組成物（Ｉ）の酸価は７０ｍｇＫＯＨ／ｇ，水酸基価は７ｍｇＫＯＨ／ｇであった。また，これを用いて調製した黒色顔料分散ガラスペーストをガラス基板上に焼成して形成された膜の反射率はＳＣＥ値０．２５であった。
【００６６】
〔実施例４〕  
アルカリ可溶性ポリマーとして，アルカリ可溶性ポリマー（iii）を使用した以外は，実施例１と同様に実施した。
メタクリル酸２１ｇ，メタクリル酸メチル８２ｇ，プロピレングリコールモノメチルエーテル１２０ｇ，アゾビスイソブチロニトリル５ｇ，グリシジルメタクリレート１７ｇ，トリフェニルホスフィン０．１ｇを用いて，実施例１と同様の操作を経てアルカリ可溶性ポリマー（iii）の溶液２４０ｇを得た。このアルカリ可溶性ポリマーは，酸価６０ｍgＫＯＨ／ｇ，重量平均分子量２０，０００（ＧＰＣにて測定），二重結合当量４００であった。
これを用いて調製した感光性樹脂組成物（Ｉ）の酸価は３５ｍｇＫＯＨ／ｇ，水酸基価は７ｍｇＫＯＨ／ｇであった。また，これを用いて調製した黒色顔料分散ガラスペーストをガラス基板上に焼成して形成された膜の反射率はＳＣＥ値０．３５であった。
【００６７】
〔実施例５〕  
架橋剤として，ＤＰＨＡ〔ジペンタエリスリトールヘキサ (メタ)アクリレート〕を使用した以外は，実施例１と同様に実施した。感光性樹脂組成物（Ｉ）の酸価は５５ｍｇＫＯＨ／ｇ，水酸基価は１０ｍｇＫＯＨ／ｇであった。また，これを用いて調製した黒色顔料分散ガラスペーストをガラス基板上に焼成して形成された膜の反射率はＳＣＥ値０．２５であった。
【００６８】
〔実施例６〕  
架橋剤として，TriＰＥＡ〔トリペンタエリスリトールオクタ（メタ）アクリレート〕を使用した以外は，実施例１と同様に実施した。感光性樹脂組成物（Ｉ）の酸価は５５ｍｇＫＯＨ／ｇ，水酸基価は５ｍｇＫＯＨ／ｇであった。また，これを用いて調製した黒色顔料分散ガラスペーストをガラス基板上に焼成して形成された膜の反射率はＳＣＥ値０．３５であった。
【００６９】
〔実施例７〕
ガラスフリット及び黒色顔料の含量比率を下記のとおりに変更した以外は，実施例１と同様に実施した。
アルカリ可溶性ポリマー（i）   ・・・・・・・・・・・１００重量部
アロニックスＭ−４０２  ・・・・・・・・・・・・・・・３３重量部
イルガキュアＯＸＥ−０２  ・・・・・・・・・・・・・・２１重量部
ビスマス系ガラスフリット(Ａ)  ・・・・・・・・・・・・４５重量部
酸化鉄及び酸化マンガンを主成分とする黒色無機顔料  ・・７２重量部
これを用いて調製した黒色顔料分散ガラスペーストをガラス基板上に焼成して形成された膜の反射率は，ＳＣＥ値０．４０であった。
【００７０】
〔実施例８〕
ガラスフリット及び黒色顔料の含量比率を下記のとおりに変更した以外は，実施例１と同様に実施した。
アルカリ可溶性ポリマー（i） ・・・・・・・・・・・・・１００重量部
アロニックスＭ−４０２  ・・・・・・・・・・・・・・・・３３重量部
イルガキュアＯＸＥ−０２  ・・・・・・・・・・・・・・・２１重量部
ビスマス系ガラスフリット(Ａ)  ・・・・・・・・・・・・・９０重量部
酸化鉄及び酸化マンガンを主成分とする黒色無機顔料  ・・１２４重量部
これを用いて調製した黒色顔料分散ガラスペーストをガラス基板上に形成された膜の反射率を測定したところ，ＳＣＥ値０．３０であった。
【００７１】
〔実施例９〕
アルカリ可溶性ポリマーとして，アルカリ可溶性ポリマー（iv）を使用した以外は，実施例１と同様に実施した。
アルカリ可溶性ポリマー（iv）の製造：
メタクリル酸４５ｇ， メタクリル酸ジシクロペンタニル[ＦＡ−５１３Ｍ]３０ｇ，プロピレングリコールモノメチルエーテル１２０ｇ，アゾビスイソブチロニトリル５ｇ，グリシジルメタクリレート４５ｇ，トリフェニルホスフィン０．１ｇを用いてアルカリ可溶性ポリマーの溶液２４０ｇを得た。このアルカリ可溶性ポリマーは，酸価１００ｍgＫＯＨ／ｇ，重量平均分子量２０，０００（ＧＰＣにて測定），二重結合当量４００であった。
これを用いて調製した感光性樹脂組成物（Ｉ）の酸価は５５ｍｇＫＯＨ／ｇ，水酸基価は７ｍｇＫＯＨ／ｇであった。また，これを用いて調製した黒色顔料分散ガラスペーストをガラス基板上に形成された膜の反射率は，ＳＣＥ値０．３０であった。
【００７２】
〔実施例１０〕  
ガラスフリットの溶融温度を４６０℃のものに変更した以外は，実施例１と同様に実施した。これを用いて調製した黒色顔料分散ガラスペーストをガラス基板上に形成された膜の反射率は，ＳＣＥ値０．２８であった。
【００７３】
〔実施例１１〕  
黒色顔料分散ガラスペースト組成物のガラスフリットの溶融温度を４５０℃のものに変更した以外は，実施例１と同様に実施した。ガラス基板上に焼成により形成された膜の反射率は，ＳＣＥ値０．３０であった。
【００７４】
〔比較例１〕
ガラスフリットとして，下記のビスマス系ガラスフリット（Ｘ）を使用した以外は，実施例１と同様に実施した。ガラス基板上に焼成して形成された膜の反射率は，ＳＣＥ値１．０５であった。
ビスマス系ガラスフリット(Ｘ)： 
ガラス組成（重量％）：Ｂｉ2Ｏ3：７０〜９０％，ＺｎＯ：１０〜２０％，Ｂ2Ｏ3：０〜１０％，ＳｉＯ2：０〜１０％
溶融温度：３７０℃
のガラスをジェットミルで粉砕して，平均粒径０．５〜４μｍのビスマス系ガラスフリット（Ｘ）とした。
【００７５】
〔比較例２〕  
ガラスフリットとして，下記のとおり溶融温度が異なるビスマス系ガラスフリットを使用した点以外は比較例１と同様に実施した。ガラス基板上に焼成により形成された膜の反射率は，ＳＣＥ値０．９５であった。
溶融温度：３９０℃
平均粒径：０．５〜４μｍ（ジェットミル粉砕）
【００７６】
〔比較例３〕  
黒色無機顔料として平均粒子径１０００ｎｍのものを使用した以外は，実施例１と同様の条件で実施した。ガラス基板上に焼成により形成された膜の反射率は，ＳＣＥ値０．９０であった。
【００７７】
〔比較例４〕  
黒色顔料分散ガラスペーストの各成分の含有比率を下記のとおりに変更した以外は，実施例１と同様に実施した。
アルカリ可溶性ポリマー（i） ・・・・・・・・・・・・１００部
アロニックスＭ−４０２  ・・・・・・・・・・・・・・２３３部
イルガキュアＯＸＥ−０２  ・・・・・・・・・・・・・・５３部
ビスマス系ガラスフリット(Ａ)  ・・・・・・・・・・・１１４部
酸化鉄，酸化マンガンを主成分とする黒色無機顔料  ・・１８２部
これを用いて調製した感光性樹脂組成物（Ｉ）の酸価は２３ｍｇＫＯＨ／ｇ，水酸基価は２２ｍｇＫＯＨ／ｇであった。また，これを用いて調製した黒色顔料分散ガラスペーストをガラス基板上に形成された膜の反射率は，ＳＣＥ値１．２５であった。
【００７８】
〔比較例５〕
ガラスフリットを溶融温度４３０℃のものに変更した以外は，実施例１と同様に実施した。基板上に形成された膜の反射率を測定したところ，ＳＣＥ値０．６０であった。
【００７９】
〔比較例６〕
黒色顔料分散ガラスペースト組成物のガラスフリットを溶融温度を４１０℃のものに変更した以外は，実施例１と同様に実施した。基板上に形成された膜の反射率を測定したところ，ＳＣＥ値１．００であった。
【００８０】
上記実施例及び比較例について，使用したガラスフリットの組成（表１），他の材料及びそれらの特性，並びに黒色顔料分散ガラスペースト評価結果（表２〜４）を表にまとめて示す。
【００８１】
【表１】
0005276331.tif 000002
【００８２】
【表２】
0005276331.tif 000003
【００８３】
【表３】
0005276331.tif 000004
【００８４】
【表４】
0005276331.tif 000005
【産業上の利用可能性】
【００８５】
本発明は，非常に優れた黒色度を有するブラックマトリクスを与えるため，フラットディスプレイパネルの製造において有用である。